(57)【特許請求の範囲】
【請求項１】
少なくとも、原料となるシリコン半導体棒を溶融して種結晶に融着させた後、チャンバ内で直径を拡大させながらシリコン単結晶のコーン部を育成し、その後、所望の直径に制御しつつ該シリコン単結晶の直胴部を育成する浮遊帯溶融法によってシリコン単結晶を製造する方法において、シリコン単結晶の育成中に前記チャンバ内の圧力を低い状態から高い状態へ変化させ、窒素ガスを含む不活性ガス雰囲気下で前記シリコン単結晶を育成することを特徴とするシリコン単結晶の製造方法。
【請求項２】
前記育成するシリコン単結晶として、直胴部の直径が１７０ｍｍ以上のものを育成することを特徴とする請求項１に記載のシリコン単結晶の製造方法。
【請求項３】
前記チャンバ内の圧力を、予め準備したパターンによって変化させることを特徴とする請求項１又は請求項２に記載のシリコン単結晶の製造方法。
【請求項４】
前記チャンバ内の圧力を、シリコン単結晶の育成中に０．０３ＭＰａ以上変化させることを特徴とする請求項１ないし請求項３のいずれか一項に記載のシリコン単結晶の製造方法。
【請求項５】
前記シリコン単結晶のコーン部の育成を開始してから該シリコン単結晶の直径が３０ｍｍになるまで、前記チャンバ内の圧力を０．１５ＭＰａ以下として育成することを特徴とする請求項１ないし請求項４のいずれか一項に記載のシリコン単結晶の製造方法。
【請求項６】
前記育成中のシリコン単結晶の直径が１７０ｍｍ以上の部分を育成する際に、前記チャンバ内の圧力を０．１８ＭＰａ以上として育成することを特徴とする請求項１ないし請求項５のいずれか一項に記載のシリコン単結晶の製造方法。
【発明の詳細な説明】
【技術分野】
【０００１】
本発明は、少なくとも、原料となるシリコン半導体棒を溶融して種結晶に融着させた後、チャンバ内で直径を拡大させながらシリコン半導体結晶のコーン部を育成し、その後、所望の直径に制御しつつ該シリコン半導体結晶の直胴部を育成する浮遊帯溶融法によるシリコン半導体結晶を製造する方法に関わる。
【背景技術】
【０００２】
浮遊帯溶融法（ＦＺ法：フローティングゾーン法ともいう）は、原料半導体棒を誘導加熱コイルで加熱溶融して浮遊帯域を形成し、該浮遊帯域を移動することで、半導体結晶を育成する方法である。
ＦＺ法で製造される半導体結晶としては、例えば、シリコン半導体結晶が挙げられる。このようなＦＺシリコン半導体結晶は、例えば、図４に示すような工程に従い、図５に示すように、シリコン半導体結晶をＦＺ半導体結晶製造装置によって製造することができる。
【０００３】
ＦＺシリコン半導体結晶の製造は、少なくとも、図４のように、原料となるシリコン半導体棒を溶融して種結晶に融着させた（ａ）後、チャンバ内で直径を拡大させながらシリコン半導体結晶のコーン部を育成し（ｂ）、その後、所望の直径に制御しつつ該シリコン半導体結晶の直胴部を育成する（ｃ）ことによって行われる。
【０００４】
例えば、具体的には、まず、原料となるシリコン半導体棒１を、チャンバ２０内に設置された上軸３の上部保持治具４に保持する。一方、直径の小さい単結晶の種（種結晶）８を、原料シリコン半導体棒１の下方に位置する下軸５の下部保持治具６に保持する。次に、誘導加熱コイル７により原料シリコン半導体棒１を溶融して、種結晶８に融着（種付け）させる（図４（ａ））。その後、種絞り（ネッキング）により絞り部９を形成して無転位化する。
【０００５】
そして、上軸３と下軸５を回転させながらチャンバ内で浮遊帯域（溶融帯あるいはメルトともいう。）１０を形成し、該浮遊帯域１０を原料シリコン半導体結晶棒１の上端まで移動させながらゾーニングしつつ、シリコン半導体結晶２のコーン部１８を、直径を拡大させながら育成し（図４（ｂ））、該シリコン半導体結晶２の直胴部１９を、所望の直径に制御しつつ育成する（図４（ｃ））。  
【０００６】
このシリコン半導体結晶２の育成は、一般にＡｒガス等の希ガスに微量の窒素ガスを混合した雰囲気下で行うことが多い。該雰囲気は、ガス導入部１７から導入ガス２３として導入し、排出ガス２２としてガス排出部１６から排出される。
【０００７】
上記誘導加熱コイル７としては、銅または銀からなる単巻または複巻の冷却用の水を流通させた誘導加熱コイルが用いられており、例えば図６に示す誘導加熱コイル７ａが知られている（例えば、特許文献１参照）。この誘導加熱コイル７ａは、スリット１２を有するリング状の誘導加熱コイルで、外周面１５から内周面１４に向かって断面先細り状に形成されている。また、加熱コイルの外周面１５には、電源端子１３ａ、１３ｂが設けられている。この両端子１３ａ、１３ｂ側の対向面１２ａ、１２ｂをスリット１２を介して極力接近させるようにしており、これにより、誘導加熱コイル７の周方向における電流回路の対称性を維持し、ほぼ均一な磁界分布が得られるようにしている。
【０００８】
このようなＦＺ半導体結晶製造装置４０では、原料シリコン半導体棒１を狭小域において短時間に芯まで溶融する必要がある。そのため、電源端子１３ａ、１３ｂ間に高電圧を印加することにより、誘導加熱コイルに高電流を発生させて原料シリコン半導体結晶棒１を溶融している。しかし、このように電源端子１３ａ、１３ｂ間に高電圧を印加すると、シリコン半導体結晶２の成長中に誘導加熱コイル７のスリット１２、特にコイルスリット外周部の電圧が高くなり、放電が発生し、結晶の無転位化が阻害されるという問題が生じていた。
【０００９】
そこで、誘導加熱コイルのスリットでの放電を防止するために、誘導加熱コイルのスリットの空隙部に絶縁性部材を挿入する方法が開示されている（例えば、特許文献２参照。）。また、高電圧、高電流にするために、コイルを２重巻きとして、外巻き部と内巻き部の間で発生する放電を防止するために外巻き部を絶縁性部材で被覆する方法が開示されている（例えば、特許文献３参照。）。さらに、このような対策に加えて、チャンバ内の圧力を高くしたり、窒素ガスをより多く流すといった方法を併せて行うことにより、誘導加熱コイルのスリット、あるいは外巻き部と内巻き部の間等の放電防止をより確実なものにしようとしてきた。
【００１０】
しかし、近年では、育成するシリコン半導体結晶の大直径化に伴い、誘導加熱コイルの電源端子に印加する電圧をより高くする必要がある。大直径の原料シリコン半導体棒を誘導加熱コイルで溶融して浮遊帯域を形成するためには、高い電力が必要だからである。例えば、直径２００ｍｍのシリコン半導体結晶の育成では、消費電力が１６０ｋＷを超えるような高い電力で原料シリコン半導体棒を溶融して浮遊帯域を形成し、結晶化している。
【００１１】
このような直径１７０ｍｍ以上、特には直径２００ｍｍ以上の大直径のシリコン半導体結晶の製造における高電圧における放電を完全に防止することは困難であるため、従来の放電防止方法に加え、チャンバ内の圧力を０．１８ＭＰａ以上に高くする方法が採用されている。しかし、これによって放電を防止するには一定の効果があるものの、コーン部での有転位化が非常に起こりやすくなり、結晶の製造歩留まりが大幅に低下するという問題があった。
【００１２】
【特許文献１】特公昭５１−２４９６４号公報
【特許文献２】特公昭６３−１０５５６号公報
【特許文献３】特開昭５０−３７３４６号公報
【発明の開示】
【発明が解決しようとする課題】
【００１３】
そこで、本発明は、上記問題点に鑑みてなされたものであって、本発明の目的は、浮遊帯溶融法（ＦＺ法）により大直径のシリコン半導体結晶を製造する場合であっても、コーン部における有転位化および放電による無転位化の阻害の両方を防止することができ、高品質のシリコン半導体結晶を高歩留まりで製造することのできるシリコン半導体結晶の製造方法を提供することである。
【課題を解決するための手段】
【００１４】
上記目的を達成するために、本発明によれば、少なくとも、原料となるシリコン半導体棒を溶融して種結晶に融着させた後、チャンバ内で直径を拡大させながらシリコン半導体結晶のコーン部を育成し、その後、所望の直径に制御しつつ該シリコン半導体結晶の直胴部を育成する浮遊帯溶融法によってシリコン半導体結晶を製造する方法において、シリコン半導体結晶の育成中に前記チャンバ内の圧力を変化させることを特徴とするシリコン半導体結晶の製造方法が提供される。
【００１５】
このように、シリコン半導体結晶の育成中に前記チャンバ内の圧力を変化させることによって、育成中のシリコン半導体結晶の直径あるいは使用電力に応じて、最適なチャンバ内圧力を与えることができるので、コーン部の直径が小さい部分を育成する際に問題となるコーン部における有転位化と、直径が大きい部分を育成する際に生じる放電による有転位化の両方を防止し、大直径で高品質のＦＺシリコン半導体結晶を高歩留まりで製造することができる。
【００１６】
このとき、前記チャンバ内の圧力の変化を、低い状態から高い状態へ変化させることが好ましい。
印加電圧が低く放電の危険性が小さいコーン部の直径が小さい部分を育成する際には、チャンバ内圧力を低い状態とすることによって、コーン部における有転位化を防止することができる。そして、印加電圧が高く放電の危険性が高い直径が大きい部分を育成する際には、チャンバ内圧力を変化させ、高い状態とすることによって、放電を抑制することができて、放電による有転位化を防止することができる。
【００１７】
また、前記シリコン半導体結晶を、窒素ガスを含む不活性ガス雰囲気下で育成することが好ましい。
このように、シリコン半導体結晶を、窒素ガスを含む不活性ガス雰囲気下で育成することによって、放電の防止効果が高く、結晶強度の高い高品質のシリコン半導体結晶を製造することができる。
【００１８】
さらに、前記育成するシリコン半導体結晶として、直胴部の直径が１７０ｍｍ以上のものを育成することが好ましい。
直胴部の直径が１７０ｍｍ以上、さらには、２００ｍｍ以上の大直径のＦＺシリコン半導体結晶を製造する場合、放電防止のためにチャンバ内の圧力を高くするとコーン部における有転位化が起こりやすくなるという問題が顕著であるため、特に本発明のシリコン半導体結晶の製造方法で製造することが有効である。
【００１９】
また、前記チャンバ内の圧力を、予め準備したパターンによって変化させることが好ましい。
このように、チャンバ内の圧力を、例えば予め準備したパターンに従って変化させることによって、育成中のシリコン半導体結晶の直径に応じた所望の圧力に自動で制御して変化させることができ、より確実に放電とコーン部における有転位化の両方を防ぐことができる。
【００２０】
さらに、前記チャンバ内の圧力を、シリコン半導体結晶の育成中に０．０３ＭＰａ以上変化させることが好ましい。
このように、チャンバ内の圧力を、シリコン半導体結晶の育成中に０．０３ＭＰａ以上変化させることによって、大直径のシリコン半導体結晶を育成する際に、放電およびコーン部における有転位化の両方をより効果的に防ぐことができる。
【００２１】
また、前記シリコン半導体結晶のコーン部の育成を開始してから該シリコン半導体結晶の直径が３０ｍｍになるまで、前記チャンバ内の圧力を０．１５ＭＰａ以下として育成することが好ましい。
このように、シリコン半導体結晶のコーン部の育成を開始してから該シリコン半導体結晶の直径が３０ｍｍになるまで、前記チャンバ内の圧力を０．１５ＭＰａ以下として育成することによって、より効果的にコーン部における有転位化を防ぐことができる。
【００２２】
さらに、前記育成中のシリコン半導体結晶の直径が１７０ｍｍ以上の部分を育成する際に、前記チャンバ内の圧力を０．１８ＭＰａ以上として育成することが好ましい。
このように、育成中のシリコン半導体結晶の直径が１７０ｍｍ以上の部分を育成する際に、前記チャンバ内の圧力を０．１８ＭＰａ以上として育成することによって、印加電圧が高く放電の危険性が特に高い直径が１７０ｍｍ以上の大きい部分を育成する際にも、放電を効果的に抑制することができるため、放電による無転位化の阻害を効果的に防止することができる。
【発明の効果】
【００２３】
このように、本発明のシリコン半導体結晶の製造方法によって、ＦＺ法により大直径のシリコン半導体結晶を製造する場合であっても、コーン部における有転位化および放電による無転位化の阻害の両方を防止し、高品質のシリコン半導体結晶を高歩留まりで安定して製造することが可能となった。
【発明を実施するための最良の形態】
【００２４】
大直径のシリコン半導体結晶をＦＺ法によって製造する場合、放電防止のために誘導加熱コイルのスリットの空隙部に絶縁性部材を挿入する等の従来の方法のみで放電を完全に防止することは困難であるため、チャンバ内の圧力を高くする必要があった。しかし、これによって放電が防止できても、コーン部での有転位化が非常に起こりやすくなり、歩留まりが大幅に低下するという問題があった。
【００２５】
そこで、本発明者等は、このようにシリコン半導体結晶の有転位化する問題について鋭意検討を重ねたところ、放電を防止するためにチャンバ内の圧力を高くして育成した場合、原料シリコン半導体棒のメルト量が少ない時点で、チャンバ内の圧力が高いと、原料シリコン半導体結晶の先端及び種結晶の先端に窒化膜が厚く生成されることにより、メルト中の窒素濃度が高くなることや窒化膜が完全に溶融せずに固液界面に到達することによって、コーン部での有転位化が非常に起こりやすくなることに気がついた。すなわち、チャンバ内圧力が低いままで育成すると結晶口径が大きくなったところで放電が発生し、チャンバ内圧力が高いままで育成すると、コーン部における有転位化が起こりやすくなるということであった。
【００２６】
そこで、本発明者等は、原料となるシリコン半導体棒を溶融して種結晶に融着させた後、チャンバ内で直径を拡大させながらシリコン半導体結晶のコーン部を育成し、その後、所望の直径に制御しつつ該シリコン半導体結晶の直胴部を育成する浮遊帯溶融法によってシリコン半導体結晶を製造する方法において、シリコン半導体結晶の育成中に前記チャンバ内の圧力を変化させることによって、コーン部での有転位化と大径部での放電の両方を防止し、高品質の大直径のＦＺシリコン半導体結晶を高歩留まりで製造することができることに想到し、本発明を完成させた。
【００２７】
具体的には、印加電圧が低く放電の危険性が小さくメルト量も少ないコーン部の直径が小さい部分を育成する際には、チャンバ内の圧力を低い状態とすることで、メルト中の窒素濃度が高くなったり窒化膜が完全に溶融せずに固液界面に到達するのを抑制することができて、コーン部における有転位化を防止することができる。そして、印加電圧が高く放電の危険性が高くメルト量も多い直径が大きい部分を育成する際には、チャンバ内の圧力が高い状態とすることで放電を抑制するこができて、放電による無転位化の阻害を防止することができる。尚、ＦＺ結晶による育成の最後に、育成半導体結晶の径を縮小し、原料棒と切り離す場合には、コーン部とは逆に圧力を高い状態から低い状態に下げるようにしてもよい。
【００２８】
以下、本発明の実施の形態について図面を参照しながら詳細に説明するが、本発明はこれらに限定されるものではない。
図１は、本発明に係るシリコン半導体結晶の製造方法の一例のフロー図である。図２は、  本発明に係るシリコン半導体結晶のＦＺ半導体結晶製造装置による製造の一例を示した概略断面図である。
【００２９】
本発明のシリコン半導体結晶の製造方法は、例えば、図１のように、低圧力で原料となるシリコン半導体棒を溶融して種結晶に融着させた（ａ）後、チャンバ内で直径を拡大させながらシリコン半導体結晶のコーン部を育成し、その際に、前記チャンバ内の圧力を上げるように変化させ（ｂ）、その後、その上げた圧力で所望の直径に制御しつつ該シリコン半導体結晶の直胴部を育成する（ｃ）浮遊帯溶融法によってシリコン半導体結晶を製造する方法である。
【００３０】
例えば、具体的には、まず、原料となるシリコン半導体棒１を、ＦＺ半導体結晶製造装置３０のチャンバ２０内に設置された上軸３の上部保持治具４に保持する。一方、直径の小さい単結晶の種（種結晶）８を、原料シリコン半導体棒１の下方に位置する下軸５の下部保持治具６に保持する。次に、図６に示すような誘導加熱コイル７により原料シリコン半導体棒１を溶融して、種結晶８に融着（種付け）させる（図１（ａ））。その後、種絞り（ネッキング）により絞り部９を形成して無転位化する。この時、雰囲気圧力は、例えば０．１５ＭＰａ以下の低圧としておく。
【００３１】
そして、上軸３と下軸５を回転させながら密閉したチャンバ内で浮遊帯域（溶融帯あるいはメルトともいう。）１０を形成し、該浮遊帯域１０を原料シリコン半導体結晶棒１の上端まで移動させながらゾーニングしつつ、シリコン半導体結晶２のコーン部１８を、直径を拡大させながら育成し、その際に、ガス排気部１６およびガス導入部１７に設けたチャンバ内圧力制御機構２１ａ、２１ｂによって排出ガス２２および導入ガス２３の流量を制御することにより、例えば図３のグラフに示すように、前記チャンバ内の圧力を低い状態から高い状態へ徐々に変化させ（図１（ｂ））、その後、その高い圧力のまま該シリコン半導体結晶２の直胴部１９を、所望の直径に制御しつつ育成する（図１（ｃ））。
【００３２】
このシリコン半導体結晶２の育成は、窒素ガスを含む不活性ガス雰囲気下で育成することが好ましい。これによって、放電の防止効果が高く、結晶強度が高いとともに結晶欠陥も少ない高品質のシリコン半導体結晶を高歩留まりで製造することができる。
該窒素ガスを含む不活性ガス雰囲気は、特に、Ａｒガス等の希ガスに微量の窒素ガスを混合した雰囲気が好ましい。これによって、コーン部での有転位化防止と放電防止の両方に高い効果を得ることができる。なお、該雰囲気は、ガス導入部１７から導入ガス２３として導入し、排出ガス２２としてガス排出部１６から排出することができる。これらの流量をチャンバ内圧力制御機構としての弁２１ａ、２１ｂの開度を調整することによって制御すれば、容易にチャンバ内圧力を変更制御できる。
【００３３】
また、直胴部の直径が１７０ｍｍ以上、さらには、２００ｍｍ以上の大直径のＦＺシリコン半導体結晶を製造する場合、放電防止のためにチャンバ内の圧力を育成当初より高くすると有転位化が起こりやすくなるという問題が顕著であり、特に本発明により低圧力でコーン部を育成し、大口径化したら圧力を上げるというシリコン半導体結晶の製造方法で製造することが有効である。
【００３４】
チャンバ内の圧力は、予め準備したパターンによって変化させることが好ましい。これによって、チャンバ内圧力を、育成中のシリコン半導体結晶の直径に応じた所望の圧力に自動制御して変化させることができ、より確実に放電とコーン部における有転位化の両方を防ぐことができる。また、作業者の負担も軽減できる上に、バラツキを防止できる。
なお、徐々にチャンバ内圧力を変化させることで乱流による異物混入等の有転位化要因を排除することができる。
【００３５】
また、チャンバ内の圧力を、シリコン半導体結晶の育成中に０．０３ＭＰａ以上変化させることが好ましい。これによって、大直径のシリコン半導体結晶を製造する場合であっても、大口径部での放電およびコーン部における有転位化の両方をより効果的に防ぐことができる。
【００３６】
さらに、シリコン半導体結晶のコーン部の育成を開始してから該シリコン半導体結晶の直径が３０ｍｍになるまで、前記チャンバ内の圧力を０．１５ＭＰａ以下として育成することが好ましい。これによって、より効果的にコーン部における有転位化を防ぐことができる。
また、直径３０ｍｍより小さい部分を育成する際には印加電圧が低いため、前記チャンバ内圧力は、０．０２ＭＰａ以上であれば、放電は発生し難い。
【００３７】
また、育成中のシリコン半導体結晶の直径が１７０ｍｍ以上の部分を育成する際に、前記チャンバ内の圧力を０．１８ＭＰａ以上として育成することが好ましい。これによって、大直径のシリコン半導体結晶を製造する場合であっても、より効果的に放電を防ぐことができる。
また、直径１７０ｍｍ以上の部分を育成する際にはメルト量が多いため、前記チャンバ内圧力が０．３０ＭＰａ以下であれば、メルト中に窒素濃度が非常に高くなる事や窒化膜が完全に溶融せずに固液界面に到達し、有転位化を生じる危険は少ない。
【００３８】
例えば、図３に示すように、種付け前からシリコン半導体結晶のコーン部の直径が６０ｍｍになるまで、チャンバ内圧力を０．１０ＭＰａとして育成し、コーン部の直径が６０ｍｍから１４０ｍｍになる間に徐々に圧力を変化させて、直径１４０ｍｍ以降のコーン部から直径２０５ｍｍの直胴部を０．２０ＭＰａとして育成することができる。
【００３９】
以上のような本発明のシリコン半導体結晶の製造方法によって、ＦＺ法により大直径のシリコン半導体結晶を製造する場合であっても、製造するシリコン半導体結晶が中間多結晶である場合およびシリコン単結晶である場合ともに、コーン部における有転位化および放電による無転位化の阻害の両方を防ぐことができるため、転位が少ないまたは無い高品質のシリコン半導体結晶を高歩留まりで製造することが可能となった。
【実施例】
【００４０】
以下、実施例及び比較例を示して本発明をより具体的に説明するが、本発明はこれらに限定されるものではない。
（実施例）
原料シリコン半導体棒として、直径１５０ｍｍの多結晶シリコンを溶融して種結晶に融着させた（種付け）後、密閉したチャンバ内でＦＺ法によりゾーニングしつつ、シリコン半導体結晶のコーン部を、直径を拡大させながら育成し、その際に、前記チャンバ内の圧力を変化させ、その後、該シリコン半導体結晶の直胴部を、目標直径に制御しつつ育成し、該シリコン半導体結晶として、直胴部の直径２０５ｍｍ、直胴長さ３０ｃｍのシリコン単結晶を製造した。
【００４１】
このシリコン単結晶の製造の際には、図２に示すＦＺ半導体結晶製造装置３０を用いた。誘導加熱コイルは、具体的には、内側の第一加熱コイルの外径を１７０ｍｍ、外側の第二加熱コイルの外径を２８０ｍｍのパラレルコイルとし、コイルスリットの空隙部に絶縁性部材を挿入し、Ａｒガス流量を３０Ｌ／ｍｉｎ、チャンバ内窒素ガス濃度を０．１％、結晶成長速度を２．０ｍｍ／ｍｉｎ、上軸と下軸の偏芯量を１２ｍｍとした。また、チャンバ内の圧力を、図３のパターンに従い０．１０ＭＰａから０．２０ＭＰａまで徐々に増加していった。
そして、ＦＺ法によるシリコン単結晶の育成を８回実施した。その結果、８回中、コーン部の有転位化トラブルは２回、ノントラブルは６回であり、放電は全く発生せず、大直径で高品質のシリコン半導体結晶を高歩留まりで製造することができた。
【００４２】
（比較例１）
原料シリコン半導体棒として、直径１５０ｍｍの多結晶シリコンをＦＺ法によりゾーニングしつつ、直径を拡大させながらシリコン半導体結晶のコーン部を育成し、その後、直径を制御しつつ該シリコン半導体結晶の直胴部を育成し、該シリコン半導体結晶として、直胴部の直径２０５ｍｍ、直胴長さ３０ｃｍのシリコン単結晶を製造した。
【００４３】
このシリコン単結晶の製造の際には、図５に示すＦＺ半導体結晶製造装置４０を用い、チャンバ内の圧力を種付け前から直胴部の育成まで０．１０ＭＰａ一定としたこと以外は、実施例と同様の方法で、ＦＺ法によるシリコン単結晶の育成を１２回実施した。その結果、１２回中、全て放電によるトラブルが発生し、特に直径１７０ｍｍ以上の部分で無転位化することが困難であった。
【００４４】
（比較例２）
原料シリコン半導体棒として、直径１５０ｍｍの多結晶シリコンをＦＺ法によりゾーニングしつつ、直径を拡大させながらシリコン半導体結晶のコーン部を育成し、その後、直径を制御しつつ該シリコン半導体結晶の直胴部を育成し、該シリコン半導体結晶として、直胴部の直径２０５ｍｍ、直胴長さ３０ｃｍのシリコン単結晶を製造した。
【００４５】
このシリコン単結晶の製造の際には、図５に示すＦＺ半導体結晶製造装置４０を用い、チャンバ内の圧力を種付け前から直胴部の育成まで０．２０ＭＰａ一定としたこと以外は、実施例と同様の方法で、ＦＺ法によるシリコン単結晶の育成を１０回実施した。その結果、１０回中、コーン部の有転位化によるトラブルが９回、ノントラブルが１回で、生産性および歩留まりが非常に低い結果となった。
【００４６】
以上のように、本発明のシリコン半導体結晶の製造方法によれば、ＦＺ法により大直径のシリコン半導体結晶を製造する場合であっても、コーン部における有転位化および放電による無転位化の阻害の両方を効果的に防ぐことができ、高品質のシリコン半導体結晶を高歩留まりで製造することが可能となった。
【００４７】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
例えば、上記では、結晶育成中に圧力を上げるように変化させたが、目的に応じ、圧力変化パターンは適宜変更できる。例えば、結晶底部では、圧力を下げるように制御してもよい。
【図面の簡単な説明】
【００４８】
【図１】本発明に係るシリコン半導体結晶の製造方法の一例のフロー図である。
【図２】本発明に係るシリコン半導体結晶のＦＺ半導体結晶製造装置による製造の一例を示した概略断面図である。
【図３】本発明に係るチャンバ内の圧力の変化パターンの一例である。
【図４】従来技術に係るシリコン半導体結晶の製造方法の一例のフロー図である。
【図５】従来技術に係るシリコン半導体結晶のＦＺ半導体結晶製造装置による製造の一例を示した概略断面図である。
【図６】ＦＺ法に用いる誘導加熱コイルの一例の斜視図である。
【符号の説明】
【００４９】
１…原料シリコン半導体棒、  ２…シリコン半導体結晶棒、  
３…上軸、  ４…上部保持治具、  ５…下軸、  ６…下部保持治具、  
７、７ａ…誘導加熱コイル、  ８…種結晶、  ９…絞り部、  １０…浮遊帯域、  
１２…スリット、  １２ａ、１２ｂ…対向面、  
１３ａ、１３ｂ…電源端子、  １４…内周面、  １５…外周面、  
１６…ガス排出部、  １７…ガス導入部、  １８…コーン部、  １９…直胴部、  
２０…チャンバ、  ２１ａ、２１ｂ…チャンバ内圧力制御機構、  
２２…排出ガス、  ２３…導入ガス、  ３０、４０…ＦＺ半導体結晶製造装置。
【図１】
0004581977.tif 000002
【図２】
0004581977.tif 000003
【図３】
0004581977.tif 000004
【図４】
0004581977.tif 000005
【図５】
0004581977.tif 000006
【図６】
0004581977.tif 000007